이상 의 본 발명 의 제조 방법 에 의하 면 , 강판 의 한 쪽 또는 양쪽 의 면 에 , 평균 마이크 로 비커스 경도 가 400 HV 이상 또한 800 HV 미만 인 경질 층 을 형성 시켜 , 내층 의 평균 마이크 로 비커스 경도 를 350 HV 이상 또한 경질 층 의 경도 보다 도 50 HV 이상 작 은 값 으로 하 고 , 내층 의 나선 전위 밀도 를 2 . 0 × 1013 m / ㎥ 이상 으로 제어 되 어 , 우수 한 내 굽 힘 성 을 갖 는 강판 을 제조 할 수 있 다 . 본 발명 의 제조 방법 에 의하 면 , 전술 한 잔류 소성 변형 시험 의 잔류 소성 변형 이 0 . 1 ％ 이하 의 강판 을 제조 할 수 있 다 .